(57)【要約】【課題】バックライト点灯時の温度変化による光学シートの反りを抑制することができ、バックライトユニット及びディスプレイ装置の更なる薄型化を図ることが可能な光学シート、バックライトユニット及びディスプレイ装置を提供する。【解決手段】入射光を拡散させる光拡散部材１１と、該光拡散部材１１の拡散光を集光するレンズアレイ１５がレンズシート基材１４の出射面側に配置されてなるレンズシート１３とが積層してなる光学シート３において、光拡散部材１１とレンズシート基材１４とのいずれか一方が剛性の低い薄膜層Ｂとするとともに、他方は剛性の高い基板層Ａとし、薄膜層Ｂを押出し成形で形成し、基板層Ａが押出し成形、キャスト成形、押出し成形とキャスト成形との併用、射出成形のいずれかによって形成する。【選択図】図１
2009086031.tif 000002
【特許請求の範囲】
【請求項１】
入射光を拡散させる光拡散部材と、
該光拡散部材の拡散光を集光するレンズアレイがレンズシート基材の出射面側に配置されてなるレンズシートとが積層してなり、
前記光拡散部材と前記レンズシート基材とのいずれか一方が剛性の低い薄膜層とされるとともに、他方は剛性の高い基板層とされ、
前記薄膜層が押出し成形で形成され、前記基板層が押出し成形、キャスト成形、押出し成形とキャスト成形との併用、射出成形のいずれかによって形成されていることを特徴とする光学シート。
【請求項２】
前記薄膜層の厚みが１２μｍ以上４００μｍ以下であることを特徴とする請求項１に記載の光学シート。
【請求項３】
前記基板層の厚みが１ｍｍ以上５ｍｍ以下であることを特徴とする請求項１又は２に記載の光学シート。
【請求項４】
前記薄膜層及び前記基板層が、ポリカーボネート、アクリル系‐スチレン共重合体ポリスチレン、シクロオレフィンポリマーのいずれかから成形されていることを特徴とする請求項１から３のいずれか一項に記載の光学シート。
【請求項５】
前記薄膜層と前記基板層とが接合部材によって接合されることで接合層が形成され、
該接合層の接合面の面積に対する接合部材の占める面積の割合が５％以上であることを特徴とする請求項１から４のいずれか一項に記載の光学シート。
【請求項６】
前記レンズシートが、プリズムレンズアレイ、シリンドリカルレンズアレイ、マイクロレンズアレイの少なくとも一つから形成されていることを特徴とする請求項１から５のいずれか一項に記載の光学シート。
【請求項７】
請求項１から６に記載の前記光学シートと、
前記レンズシートと反対側に配設されていて光を照射する光源部とが備えられているバックライトユニット。
【請求項８】
前記光学シートと前記光源部との距離が１０ｍｍ以下であることを特徴とする請求項７に記載のバックライトユニット。
【請求項９】
請求項７または８に記載されたバックライトユニットと、
該バックライトユニットからの光照射によって画像表示を行う液晶表示部とを備えているディスプレイ装置。
【請求項１０】
前記液晶表示部と前記光学シートとの距離が、１０ｍｍ以下であることを特徴とする請求項９に記載のディスプレイ装置。
【発明の詳細な説明】
【技術分野】
【０００１】
本発明は、例えば液晶表示素子への照明光路制御を行うのに好適な光学シート、この光学シートを用いたバックライトユニット及びディスプレイ装置に関する。
【背景技術】
【０００２】
近年、液晶パネルを使用した液晶表示装置（ＬＣＤ）がノート型パソコンやパソコン用ディスプレイ、情報端末機器等の画像表示手段、大型画面テレビ等の情報家電の画像表示手段、さらには携帯電話や個人用携帯情報端末（ＰＤＡ：Ｐｅｒｓｏｎａｌ Ｄｉｇｉｔａｌ Ａｓｓｉｓｔａｎｃｅ）の画像表示手段等として様々な分野で利用されてきている。液晶表示装置に代表されるディスプレイ装置では、提供される情報を認識するのに必要な光源を内蔵しているタイプの普及が著しい。このような液晶表示装置は例えば光透過型であり、液晶パネルの背面側に光源を配設し、この光源からの光を面発光に変換して液晶パネルを照射する面光源装置としていわゆるバックライトユニットが採用されている。
【０００３】
このようなバックライトユニットに搭載される光学シートとして例えば特許文献１から３に示す輝度強調フィルム(ＢＥＦ；ＤＢＥＦ；ＥＢＥＦ：登録商標）が広く使用されている。輝度強調フィルムは、シート状部材上に断面三角形状の屋根型の単位プリズムが一方向に配列されたフィルムである。輝度強調フィルムをディスプレイ装置に使用した場合、“軸外（ｏｆｆ―ａｘｉｓ）”からの光を集光し、この光を視聴者に向けて“軸上（ｏｎ―ａｘｉｓ）”に方向転換（ｒｅｄｉｒｅｃｔ）または“リサイクル（ｒｅｃｙｃｌｅ）することによってディスプレイ画面に対する法線方向の輝度を増大させることができる。
【０００４】
また通常、光学シートには光拡散部材が備えられており、これによって光源部から表示画面側に出射される光を拡散させて該光源の配置による輝度ムラを解消することができるようになっている。さらに、このような光学シートには剛性を有する光透過性基材が備えられており、これによって光学シートにおける剛性を確保するとともにしわやたるみによる表示画像のムラが抑制されている。
【０００５】
以上のような、集光機能、光拡散機能及び剛性を備えた光学シートとして、例えば特許文献４に示すように、レンズシートや光拡散部材等の構成要素が一体化されて、部品点数の削減及びコストダウンを図ったものが開示されている。このように各機能を集約した構成とすることによって、製造工程の簡略化や光学シート自体の薄型化を促進することができる。
【特許文献１】特公平１−３７８０１号公報
【特許文献２】特開平６−１０２５０６号公報
【特許文献３】特表平１０−５０６５００号公報
【特許文献４】特開２００６−１０６１９７号公報
【発明の開示】
【発明が解決しようとする課題】
【０００６】
ところで、上述のような一体化型の光学シートは、異なる材質及び製法の構成部材が積層されて構成されているため、バックライト点灯時の温度変化によって各層の膨張・収縮の違いから光学シートに反り形状が発生する。これは、膨張・収縮による各層の寸法の差が大きくなるほど顕著になる。このような反り形状は、ディスプレイ装置の液晶パネルを押圧することのない光源側への凸形状であれば表示画像への影響はないが、ディスプレイ装置のさらなる薄型化を図ろうとした場合、これに伴って光学シートを収納するケースを薄くすると、例えば図６に示すように、狭いケース４０の中で光学シート４１が反りによって波状に撓んでしまい、表示画像に不具合を生じてしまう。従って、ディスプレイ装置の設計の際には、このような光学シートにおける反り形状の影響を加味する必要があるため、更なる薄型化が困難であるという問題があった。
【０００７】
この発明は、このような課題に鑑みてなされたものであり、バックライト点灯時の温度変化による光学シートの反りを抑制することができ、バックライトユニット及びディスプレイ装置の更なる薄型化を図ることが可能な光学シート、バックライトユニット及びディスプレイ装置を提供することを目的とする。
【課題を解決するための手段】
【０００８】
前記課題を解決するため、この発明は以下の手段を提案している。
即ち、本発明に係る光学シートは、入射光を拡散させる光拡散部材と、該光拡散部材の拡散光を集光するレンズアレイがレンズシート基材の出射面側に配置されてなるレンズシートとが積層してなり、前記光拡散部材と前記レンズシート基材とのいずれか一方が剛性の低い薄膜層とされるとともに、他方は剛性の高い基板層とされ、前記薄膜層が押出し成形で形成され、前記基板層が押出し成形、キャスト成形、押出し成形とキャスト成形との併用、射出成形のいずれかによって形成されていることを特徴としている。
【０００９】
基板層は、押出し成形、キャスト成形、押出し成形とキャスト成形の併用、射出成形のいずれかによって形成されており、高温状態においては僅かに膨張する。
また、例えば薄膜層を高温状態において圧力をかけて引き伸ばす延伸成形により形成した場合には、再び高温状態にさらすと大きく収縮してしまうが、本発明の光学シートにおける薄膜層は押出し成形により形成されているため、高温時に僅かに膨張こそするものの、延伸成形の場合のように収縮することはない。
従って、このような方法により成形した薄膜層と基板層とを積層した場合、高温状態にすると両者はともに僅かに膨張するため、温度変化による寸法の差を極力小さくすることができる。よって、本発明の光学シートによれば、集光機能と拡散機能と剛性を備えた一体化型の光学シートでありながら、各層の膨張・収縮の差に起因して生じる反りを最低限に抑えることができる。
【００１０】
また、本発明に係る光学シートにおいては、前記薄膜層の厚みが１２μｍ以上４００μｍ以下であることを特徴としている。薄膜層の厚みが１２μｍより小さい場合には、光学シートの成形加工をする際にしわが寄り易くなってしまう。また薄膜層の厚みが４００μｍよりも大きい場合には、基板層の反りに柔軟に沿うことができず、光学シートの反り形状を制御することができない。よって、薄膜層の厚みの１２μｍ以上４００μｍ以下に設定することが好ましい。
【００１１】
さらに、本発明に係る光学シートにおいては、前記基板層の厚みが１ｍｍ以上５ｍｍ以下であることを特徴としている。基板層の厚みが１ｍｍよりも小さい場合には、光学シートに剛性を付与する機能が不足する。また５ｍｍよりも厚い場合には、光学シートの薄型化に支障を及ぼす。従って、基板層の厚みを１ｍｍ以上５ｍｍ以下に設定することが好ましい。
【００１２】
また、前記薄膜層及び前記基板層が、ポリカーボネート、アクリル系‐スチレン共重合体ポリスチレン、シクロオレフィンポリマーのいずれかから成形されていることを特徴としている。
【００１３】
また、本発明に係る光学シートは、前記薄膜層と前記基板層とが接合部材によって接合されることで接合層が形成され、該接合層の接合面の面積に対する接合部材の占める面積の割合が５％以上であることを特徴としている。
【００１４】
これによって、薄膜層と基板層を確実に接合することができ、高温状態により反りが生じた場合であっても、接合に緩みが生じたり両者が分離したりすることはなく、反り形状を強固に維持することができる。
【００１５】
また、本発明に係る光学シートにおいては、前記レンズシートが、プリズムレンズアレイ、シリンドリカルレンズアレイ、マイクロレンズアレイの少なくとも一つから形成されていることを特徴としている。
【００１６】
本発明によるバックライトユニットは、上述したいずれかの光学シートと、該光学シートと反対側に配設されていて光を照射する光源部とが備えられたことを特徴としている。上述の光学シートを用いることによって反りの発生の抑制することができるため、薄型化を促進することができる。
【００１７】
また、本発明に係るバックライトユニットにおいては、前記光学シートと前記光源部との距離が１０ｍｍ以下であることを特徴としている。上述のように光学シートの反りを抑制することができるため、光学シートと光源部との距離が１０ｍｍ以下であっても不具合が発生することなく薄型化を図ることが可能となる。
【００１８】
本発明に係るディスプレイ装置は、上述したいずれかのバックライトユニットと、該バックライトユニットからの光照射によって画像表示を行う液晶表示部とを備えていることを特徴としている。前述のバックライトユニットを用いることによって薄型化を促進することができる。
【００１９】
また、本発明に係るディスプレイ装置は、前記液晶表示部と前記光学シートとの距離が、１０ｍｍ以下であることを特徴としている。上述のように光学シートの反りを抑制することができるため、光学シートと液晶表示部との距離が１０ｍｍ以下であっても不具合が発生することなく薄型化を図ることが可能となる。
【発明の効果】
【００２０】
本発明に係る光学シート、バックライトユニット及びディスプレイ装置によれば、バックライト点灯時の温度変化による光学シートの反りを抑制することができ、バックライトユニット及びディスプレイ装置の更なる薄型化を図ることが可能となる。
【発明を実施するための最良の形態】
【００２１】
以下、本発明の実施の形態を添付図面に基づいて詳細に説明する。なお、本実施形態に係る光学シートについては、それを用いたバックライトユニット、ディスプレイ装置とともに説明する。
【００２２】
図１は、本実施形態によるディスプレイ装置の概略構成を示す模式的な断面図である。本実施形態によるディスプレイ装置１は、図１に示すように光源部２、光学シート３及び液晶表示部４がこの順に積層され、液晶表示部４から図示上側に向けて画像信号によって表示制御された表示光を出射することで、例えば平面矩形状の画像を表示するものである。また、光源部２と光学シート３とでバックライトユニット５を構成している。以下では、このような配置に基づいて、図１の上方向を単に表示画面側または出射側、下方向を単に背面側または入射側と称する。
【００２３】
図１において、光源部２は、紙面奥行き方向に延びるライン状の発光部が図示左右方向に一定のピッチで離間して配置された複数の光源７と、これら光源７を背面側から覆って表示画面側に開口する反射板８とで構成される直下型方式を採用している。
【００２４】
光源７としては、白色光を出射する機能を有する冷陰極管などを用いるが、複数のＬＥＤ素子を紙面奥行き方向に沿うライン状に配列したＬＥＤ光源や、冷陰極蛍光ランプ、ＥＬシート、半導体等などを採用してもよい。
【００２５】
なお、この光源部２は、光学シート３の背面側に白色光を出射できればこのような構成に限定されず、周知のいかなる構成の光源を採用してもよい。例えば、導光面の側面にライン状光源を配置したエッジライト式の面光源等などを採用してもよい。
【００２６】
光学シート３は光源部２から表示画面側に出射される光の一部を集光して、表示画面側に透過させ、他の光を光源部２側に反射して該光源部２に再入射させるものであり、図１に示すように、背面側からに位置する光拡散部材１１と、表示画面側に位置するレンズシート１３が接合層１２を介して積層されて構成されている。また、本実施形態においては、この光学シート３と光源部２との距離は１０ｍｍ以下に設定されている。
【００２７】
光拡散部材１１は、光源部２から表示画面側に出射される光を拡散させるように、光源部２の表示画面側を覆う位置に設けられた部材である。これにより、複数の光源７による図示水平方向の照度ムラを抑制するとともに、表示光に適宜の視野角を付与することができるようにされている。また、本第一の実施形態においては、この光拡散部材１１は、レンズシート１３における後述するレンズシート基材１４に比べて大きな厚みを有し高い剛性を備えた基板層Ａとされている。これによって光学シート３の剛性が確保されている。
【００２８】
また、光拡散部材１１は、押出し成形、キャスト成形、押出し成形及びキャスト成形の併用、射出成形のいずれかによって形成されている。また、この光拡散部材１１の厚みは１ｍｍ以上５ｍｍ以下とされている。１ｍｍ未満の場合、光拡散部材１１は薄くこしがないのでたわみやすくなってしまい光学シート３に剛性を付与する機能が不足する。一方、５ｍｍを越えると、光源部２からの光の透過率が悪くなってしまう他、光学シート３の薄型化に支障を及ぼす。
【００２９】
さらに、この光拡散部材１１は透明樹脂とこの透明樹脂の中に分散された透明粒子とを具備して構成されており、これら透明樹脂の屈折率と透明粒子の屈折率との差は０．０２以上であることが望ましい。屈折率の差がこれより小さいと十分な光散乱性能が得られない。なお、この屈折率差は、０．５以下であることが好ましい。また、光拡散部材１１は、光拡散部材１１に入射した光を散乱させつつ、表示画面側に透過させる必要がある。このため、光拡散部材１１に含まれる透明粒子の平均粒径は、０．５μｍ〜１０．０μｍであることが望ましい。なお、該透明粒子の代わりに空気を含む微細な空洞が形成された構成であってもよく、この場合、透明樹脂の空気の屈折率の差で光散乱性能を得ることができる。
【００３０】
光拡散部材１１の透明樹脂は、ポリカーボネート、アクリル系‐スチレン共重合体ポリスチレン、シクロオレフィンポリマーのいずれかから成形されている。
また、光拡散部材１１の透明粒子としては、無機酸化物からなる透明粒子又は樹脂からなる透明粒子が使用できる。例えば、無機酸化物からなる透明粒子としてはシリカやアルミナ等からなる粒子を挙げることができる。また、樹脂からなる透明粒子としては、アクリル粒子、スチレン粒子、スチレンアクリル粒子及びその架橋体；メラミン−ホルマリン縮合物の粒子；ＰＴＦＥ（ポリテトラフルオロエチレン）、ＰＦＡ（ペルフルオロアルコキシ樹脂）、ＦＥＰ（テトラフルオロエチレン−ヘキサフルオロプロピレン共重合体）、ＰＶＤＦ（ポリフルオロビニリデン）、及びＥＴＦＥ（エチレン−テトラフルオロエチレン共重合体）等の含フッ素ポリマー粒子；シリコーン樹脂粒子等を挙げることができる。これら透明粒子は２種類以上を混合して使用してもよい。
【００３１】
また、光拡散部材１１はその光入射面１１ａ及び光出射面１１ｂの少なくとも一方に微細な凹凸を有し、この凹凸によっても光拡散機能を備える構成のものであってもよい。具体例としては、出射面１１ｂ側のみに一方向に延びる凹凸が形成されたもの（図２（ａ）参照）、入射面１１ａ及び出射面１１ｂに互いに平行に一方向に延びる凹凸が形成されたもの（図２（ｂ）参照）、入射面１１ａ及び出射面１１ｂに互いに直交する方向に延びる凹凸が形成されたもの（図２（ｃ）参照）等が挙げられる。ここで、この微細な凹凸の種類としては、シリンドリカル形状、プリズム形状等が挙げられるが、これらに限られることはなく、光拡散機能が向上する凹凸形状ならば他の形状であってもよい。
【００３２】
また、光拡散部材１１の光入射面１１ａ及び光出射面１１ｂの少なくとも一方に微粒子層を設けることによって光拡散機能を向上させたものであってもよい（図２（ｄ）参照）。この微粒子層としては、ビーズ、スペーサ等を含有する透明インキが挙げられるが、光拡散機能を向上させることができるものならば他のものであってもよい。
【００３３】
レンズシート１３は、光源部２から表示画面側に出射され、光拡散部材１１によって拡散された光の一部を集光して表示面側に透過させるものであり、レンズシート基材１４の出射面１４ａ側に、光源７と同方向の図示奥行き方向に延在する複数の単位レンズが図示奥行き方向と直交する方向に配列して構成されたレンズアレイ１５が配置されることによって形成されている。また、本第一の実施形態においては、レンズシート基材１４は光拡散部材１１に比べて非常に薄く剛性のない薄膜層Ｂとされている。
【００３４】
このレンズシート基材１４は、例えば押出し成形によって形成されており、その厚みが１２μｍ以上４００μｍ以下と非常に薄いものとされている。なお、厚みが１２μｍより小さい場合には、光学シート３の成形加工をする際にしわが寄り易くなる一方、４００μｍよりも大きい場合には、ある程度の剛性を備えてしまうため、光拡散部材１１の反りに柔軟に沿うことができない。
【００３５】
また、このレンズシート基材１４は、カーボネート、アクリル系‐スチレン共重合体ポリスチレン、シクロオレフィンポリマーのいずれかから成形されており、レンズアレイ１５が一体成形されたものであってもよい。また、レンズアレイ１５は、例えばプリズムレンズアレイやシリンドリカルレンズアレイ、マイクロレンズアレイ等が採用されるが、これらを複合してなる形状、即ち、プリズムアレイ又はシリンドリカルレンズアレイをそれぞれ平行に交互に配列したもの、あるいは互いに直交する方向に配列したものでもよい。また、単位レンズ自体がこれらの複合形状、即ち、単位レンズの一部に他の種類のレンズ形状が形成されたものであってもよい。また、所望の輝度分布を得るために、曇り度が５０％程度になるまで、前述の透明粒子を混合して成形されたものであってもよい。
【００３６】
接合層１２は、図１に示すように、光拡散部材１１とレンズシート１３とを積層一体化するために設けられた層であり、光拡散部材１１とレンズシート１３との間に適宜設けられる接合部材１６と、この接合部材１６をスペーサとして形成される空気層１７とから構成されている。
【００３７】
また、該接合層１２の接合面の面積に対する接合部材１６が占める面積の割合は５％以上に設定されている。この値未満の場合には、光拡散部材１１とレンズシート１３とを強固に接合することができず、反りが発生した際にしわが発生したり両者が分離したりするといった不都合が生じる。なお、接合部材１６としては、光拡散部材１１とレンズシート１３とを接合して一定の隙間が形成可能なものとして、光透過性の接粘着剤やリブ等がある。
【００３８】
接合部材１６として接粘着剤を用いる場合には、例えば、アクリル系、ウレタン系、ゴム系、シリコーン系の接粘着剤を使用することができる。いずれの場合も光源７点灯時には高温の環境で使用されるため、１００℃での貯蔵弾性率Ｇ’が１．０Ｅ＋０４Ｐａ以上であることが望ましい。これより値が低いと、高温状態において光拡散部材１１とレンズシート１３とがずれてしまうおそれがある。また、接粘着剤の中に透明の微粒子、例えば、ビーズ等を混ぜても良い。
【００３９】
このような接粘着剤を接合部材１６として接合面である光拡散部材１１の光出射面１１ｂに塗布させる位置ついて、図３を用いて説明する。ここで本実施形態においては、光拡散部材１１の出射面１１ｂ及びレンズシート１３の入射面１３ａの面積が接合層１２の接合面の面積を示している。図３（ａ）は、光拡散部材１１とレンズシート１３との接合面、即ち光拡散部材１１の出射面１１ｂの外周縁部全周に接着剤又は粘着材を塗布する場合を示したものである。図３（ｂ）及び図３（ｃ）は、前記接合面の向かい合う一組の両端の辺のみに塗布する場合である。図３（ｄ）は、前記接合面の４つの角部に塗布する場合を示したものである。図４（ｅ）は、前記接合面の全体に点状に塗布する場合を示したものである。なお、図４（ｂ）及び図４（ｃ）の場合においても、必要に応じて点状に塗布することも可能である。また、このように接合部材１６として接粘着剤を塗布する場合には、光の吸収は全光量の１％以内に抑える必要がある。そのため有色の添加剤を多量に用いてはならない。１％を超えた場合には、光学シート３から出射される積算光量が減少し、正面輝度が低下してしまう。
【００４０】
なお、接粘着剤を塗布する方法としては、コンマコーター等の各種塗工装置、印刷方式、ディスペンサーやスプレーを用いる方法、または筆等を用いた手作業による塗工であってもよい。
【００４１】
次に、接合部材１６としてリブを用いる場合を説明する。リブを用いた場合には、空気層１７を一定の厚みで均一に形成することができるので、光学密着、ムラ、ニュートンリング等の外観特性を向上させることができる。
【００４２】
この接合部材１６としてのリブは、光拡散部材１１やレンズシート１３と別個に成形されたものであっても一体成形されたものであってもよい。また、リブの材質としては、例えばポリエステル樹脂、アクリル樹脂、ポリカーボネ−ト樹脂、ポリスチレン樹脂、メチルスチレン樹脂、ポリメチルペンテン樹脂、シクロオレフィンポリマー等の熱可塑性樹脂、あるいはポリエステルアクリレート、ウレタンアクリレート、エポキシアクリレート等のオリゴマー又はアクリレート系等からなる放射線硬化性樹脂などを用いることができるが、これ以外であってもリブの特性を出せる樹脂等も使用することができる。また、このような材質中に無機、有機粒子や気泡などを含有させて、拡散や着色等の他の効果を併せ持たせたものであってもよい。なお、光拡散部材１１やレンズシート１３と一体成形する場合であっても、リブのみをこれらとは異なる他の材質で構成してもよい。
【００４３】
また、リブの材質中に分散させる無機、有機粒子として、シリカやアルミナ、酸化チタンやカーボンブラック、ガラスビーズなどの無機物や各種樹脂ビーズ等の有機物などを使用することができる。また透明リブに分散させる各種粒子はリブ表面に反射特性を持たせるなど、局所的に配置させたりすることもできる。また樹脂中に気泡などを分散させて粒子の代わりに用いることもできる。これらの主となる材質中に分散させる粒子や気泡は、使用する用途に応じて、複数種類を組み合わせて適宜使用することができる。
【００４４】
また、剛性のないレンズシート１３のレンズシート基材１４の歪みによる光拡散部材１１に対する光学密着を妨げるため、空気層１７の厚さ、即ちリブの高さは、２００ｎｍ以上保つ必要がある。またリブの厚さが２ｍｍを超えると、リブの視認性が上がってしまいムラの原因になり、さらに、サイドから光漏れが起こりやすくなるため、この値以下に設定する必要がある。また、例えば接合部材１６としてのリブの接合面積が両面で異なる場合であっても、接合層１２の接合面の面積に対するリブの占める面積を５％以上とする必要がある。
【００４５】
リブの形状としては、一方向に延在したレンチキュラー形状や台形形状、プリズム形状などの構造や多角錐、円錐（又は多角台錐、円錐台など）や多角柱、円柱などの柱状、直方体や球状（又は半球状）、楕円体などの構造であってもよい。またリブの作製方法によっては、リブの高さが一定であれば側面の形状は不特定の形状であってもよい。これらのリブの配列は、ストライプ状や点線等の周期的なものでもランダムでもよく、設計に応じて適宜選択することができる。
【００４６】
また、リブを接合する際には、画像表示時のリブによるムラの視認性を低下させるために、一方向に延在したレンチキュラー形状、台形形状及びプリズム形状などの構造に関しては、個々のリブの線幅が５０μｍ以下であることが好ましい。またリブの形状が円錐（又は多角台錐、円錐台など）や多角柱、円柱などの柱状、直方体や球状（又は半球状）、楕円体などの場合には、個々のリブにおけるそれぞれの接合面積が２５００μｍ２以下にすることが好ましい。更に視認性を向上させるために前記個々のリブの線幅を３μｍ、面積９００μｍ２以下にすることがより好ましい。
【００４７】
このようなリブの作成方法としては、光拡散部材１１やレンズシート１３との一体成形の他に、これら光拡散部材１１及びレンズシート１３に対してコロナ処理や易接着処理面にＵＶ硬化性樹脂で作成することも可能である。またリブを光拡散部材１１やレンズシート１３に設ける際には、上述のような接粘着剤を用いてリブを接着することも可能である。
【００４８】
以上のような接合部材１６としての接粘着剤及びリブは、反射材を含有したものであってもよい。なお、このように反射材を含有した場合であっても、全光線の透過率を４０％以上に確保する必要がある。透過率がこれ以下の場合には光のロスが大きくなり最低限の輝度を確保することができない。また、反射材を含有した粘接着剤は、金属粒子または高屈折率透明粒子を上述の粘接着剤に分散させたものを光拡散部材１１やレンズシート１３に塗布することで作成することができる。また、反射表面を有するリブは、リブの材質中に金属粒子または高屈折率透明粒子を練り混ぜて作成することができる。またリブの表面に光反射性の高い銀やアルミウム、ニッケル等の金属を蒸着やスパッタ等の乾式成膜によっても作成することも可能である。また、透明なリブの表面に高屈折率透明粒子を分散混合してなるインキ、もしくは、高屈折率透明粒子を分散混合してなる粘接着剤を塗布する方法や、金属粒子または高屈折率透明粒子をバインダーに練りこんだものを転写で形成、又は白箔や金属箔のラミネート形成する方法によっても作成することができる。
【００４９】
ここで、高屈折率透明粒子としては、例えば、酸化チタン、硫酸バリウム、炭酸マグネシウム、酸化亜鉛、クレー、水酸化アルミニウム、硫化亜鉛、シリカおよびシリコーンなどが挙げられる。金属粒子または金属箔としては、例えば、アルミニウムや銀が挙げられる。これらの高屈折率透明粒子、金属粒子または金属箔は１種類を使用しても良いし、複数種類を混ぜて使用しても良い。
【００５０】
また、このような接粘着剤やリブのような接合部材１６を用いずにして、光拡散部材１１とレンズシート１３とを直接的に接合することも可能である。例えば溶着によって両者を接合する方法としては、熱や超音波やレーザーを使用する方法が挙げられる。これらの方法は加工法が容易であり、表示領域外の接合に適している。またエキシマＵＶを照射し常温接合する方法を用いる場合、波長が１７２ｎｍのエキシマＵＶを接合面に照射した後ラミネートする。ラミネート時に熱をかけても良いし、ラミネート後に熱をかけても良い。また、光拡散部材１１とレンズシート１３とを直接的に接合する場合には、これらの接合面に設けられた微細な凹凸による空隙が空気層１７としての機能を有する。
【００５１】
液晶表示部４は、例えば矩形格子状に形成された複数の画素領域ごとに、画像信号に応じて光の透過状態を制御する表示素子またはパネル４ａと、この表示素子またはパネル４ａに入射する光の偏光方向を制御する偏光板４ｂ及び出射する光の偏光方向を制御する偏光板４ｃとから構成される。また本実施形態においては、液晶表示部４と光学シート３との距離が１０ｍｍ以下に設定されている。
【００５２】
以下、ディスプレイ装置１の作用について、光学シート３の作用を中心に説明する。
光源７から出射された光は、一部が光源７から直接的に光拡散部材１１に向けて出射され、他の光は、反射板８によって反射された後、光学シート３の光拡散部材１１に向けて出射される。このとき、光源７の配置ピッチに対応する照度ムラは、反射板８の作用によって緩和されるものの、ある程度残存している。光拡散部材１１に進む光は、光拡散部材１１の透明樹脂内を透明粒子によって散乱されて、拡散光として進み、光源部２の輝度ムラが解消されるとともに適宜の角度範囲に広がり角を有する光として光拡散部材１１の出射面１１ａに到達する。
【００５３】
光拡散部材１１の出射面１１ａに到達した光は、光拡散部材１１と接合層１２及び光拡散部材１１と空気層１７との屈折率に応じて、スネルの法則にしたがって、屈折作用を受け、レンズシート１３に入射する。そして、レンズシート１３に入射する光は、光入射面１３ａで屈折した後、レンズアレイ１５で屈折され、表示画面側に出射される。そして、光学シート３から出射された光は、液晶表示部４の偏光板４ｂ、表示素子またはパネル４ａ及び偏光板４ｃを介して、所定の画素領域から光が表示光として透過され、視野角を有する画像が表示される。なお、この際、光学シート３は光源７の光によって高温状態に曝される。
【００５４】
本実施形態においては、基板層Ａとしての光拡散部材１１は、押出し成形、キャスト成形、押出し成形とキャスト成形の併用、射出成形のいずれかによって形成されており、光源７から光によって加熱されることで僅かに膨張する。
また、薄膜層Ｂとしてのレンズシート基材１４を、例えば延伸成形、即ち高温状態において圧力をかけて引き伸ばす方法により形成した場合には、再び高温状態にさらすと大きく収縮してしまう。一方、本実施形態では、薄膜層Ｂとしてのレンズシート基材１４は、押出し成形により形成されているため、高温状態にさらした場合、僅かに膨張こそするものの、延伸成形の場合のように収縮することはない。
【００５５】
従って、このような方法により成形した基板層Ａとしての光拡散部材１１と薄膜層Ｂとしてのレンズシート基材１４とを積層した場合、高温状態にすると両者はともに僅かに膨張する。従って、高温状態においては、いずれか一方が膨張して他方が収縮する場合に比べて、両者の寸法の差を極力小さくすることができる。
よって、本実施形態の光学シート３によれば、集光機能と拡散機能と剛性を備えた一体化型の光学シート３でありながら、基板層Ａとしての光拡散部材１１と薄膜層Ｂとしてのレンズシート基材１４との温度変化によっての寸法の差に起因して生じる反り（例えば図５参照）を最低限に、即ち、実施例で後述するように例えば１０ｍｍ以下に抑えることができる。これにより、バックライトユニット５の点灯時に光学シート３が高温状態に曝されたときであっても、光学シート３の撓みが抑制されるため表示画像に不具合を与えることはなく、さらに、光学シート３の反りが小さくなることから、バックライトユニット５及びディスプレイ装置１の更なる薄型化を図ることができる。
【００５６】
また、薄膜層Ｂとしてのレンズシート基材１４の厚みが１２μｍ以上４００μｍ以下であるため、光学シート３の加工成形時にしわが寄るのを防ぐことができるとともに、基板層Ａとしての光拡散部材１１の反りに柔軟に沿うことができるため、光学シート３の反り形状を制御することができる。
【００５７】
さらに、基板層Ａとして光拡散部材１１の厚みが１ｍｍ以上５ｍｍ以下であるため、光学シート３に適確に剛性を付与することができ、かつ光学シート３の薄型化に支障を及ぼすことはない。
【００５８】
また、基板層Ａとしての光拡散部材１１と薄膜層Ｂとしてのレンズシート基材１４との相互に対向する光出射面１１ｂ及び光入射面１３ａの接合面において、これらを接合する接合部材１６の占める面積が５パーセント以上とされているため、両者を確実に接合することができ、高温状態により反りが生じた場合であっても、接合に緩みが生じたり両者が分離したりすることはなく、反り形状を強固に維持することができる。
【００５９】
また、このような光学シート３を用いることによって、バックライト点灯時に高温状態となっても、光学シート３自体の反りを極力抑えることができるため、光学シート３と光源部２との距離を１０ｍｍ以下にしても不具合が発生することない。同様に、この光学シート３を用いたディスプレイ装置１においても、光学シート３と液晶表示部４との距離が１０ｍｍ以下とした場合であっても不具合が発生することない。従って、バックライトユニット５及びディスプレイ装置１の更なる薄型化を図ることが可能となる。
【００６０】
以上、本発明の実施の形態である光学シート３、バックライトユニット５及びディスプレイ装置１について説明したが、本発明はこれに限定されることなく、その発明の技術的思想を逸脱しない範囲で適宜変更可能である。例えば、変形例として、図４に示すように、拡散部材１１が厚みを有し高い剛性を備えた基板層Ａとされている一方で、レンズシート基材１４が薄く剛性のない薄膜層Ｂとされている光学シート３０であってもよい。この場合も、本実施形態と同様に光学シート３０の撓みが抑制されるため表示画像に不具合を与えることはなく、さらに、光学シート３０の反りが小さくなることから、バックライトユニット５及びディスプレイ装置１の更なる薄型化を図ることができる。なお、この変形例の場合、光学シート３の反りによる凸形状は液晶表示部４側になるが、上述のように反りが小さく抑えられるため、特段支障を及ぼすことはない。
【実施例１】
【００６１】
光拡散部材１１やレンズシート基材１４の材料となる透明部材として、延伸成形及び押出し成形で製造したサンプルの温度変化による伸縮率の比較を行った。延伸成形による透明部材のサンプルは、薄く剛性のない薄膜層Ｂとして形成しており、原材料としてはＰＥＴ及びポリスチレンを用いた。押出し成形によるサンプルは、原材料としてポリスチレン、ポリカーボート、アクリル‐共重合体を用いており、前述の薄膜層Ｂとして形成するとともに、厚みを有し剛性を備えた基板層Ａとして形成した。なお、通常、延伸成形によって基板層Ｂを製造することはないため、ここでは比較の対象外とした。
【００６２】
これらのサンプルを常温の２５℃から高温の９０℃まで加熱し、その際のサンプルの寸法を測定し、２５℃のときの寸法を基準とした伸縮率を得た。表１に測定結果を示す。なお、表１において、ＭＤは延伸成形及び押出し成形におけるライン進行方向、ＴＤはこのラインに直交する方向のそれぞれの伸縮率を示している。
【００６３】
【表１】
2009086031.tif 000003
【００６４】
表１から分かるように、延伸成形により作成したサンプルは高温時において伸縮率が負の値を示しており、これは高温状態において収縮したことを示している。また、押出し成形で作成したサンプルは、高温状態では伸縮率が正の値を示し膨張しており、原材料による大きな差異は見られない。従って、基板層Ａと薄膜層Ｂとを共に押出し成形で製造した場合には、高温状態においてはいずれも膨張するため温度変化による寸法の差を低減することができる。一方、薄膜層Ｂを延伸成形により製造した場合には、高温状態では伸縮してしまうため、押出し成形で製造した基板層Ａとの寸法の差が大きくなる。従って、本実施形態のように、基板層Ａと薄膜層Ｂとを共に押出し成形で製造することが、光学シート３の反りを低減させることに有効であることが分かる。
【００６５】
このように延伸成形で製造した透明部材が高温状態において収縮するのは、製造時に高温状態で高い圧力を加えて引き伸ばしているため、再度加熱された際に製造時の圧力に反発するようにして収縮する力が作用するためである。従って、高温時において収縮することがなければ、押出し成形に限られず、例えば、キャスト成形、押出し成形とキャスト成形の併用、射出成形等により製造したものであっても同様の作用効果を示す。
【実施例２】
【００６６】
図１に示す実施形態の光学シート３を実際に作成し、液晶テレビに組み込んで画像の良否を確認した。
まず、薄膜層Ｂとしてのレンズシート基材１４を備えたレンズシート１３の作成方法を説明する。ピッチ１４０μｍ凸シリンドリカルレンズの形状に切削した金型ロールを押出し機に近接して配置して、熱可塑性ポリカーボネート樹脂シートを溶融して押出し機により押出し成型した。そして、これが冷却、硬化する前に第１金型ロールによって成形して、レンチキュラーレンズを有するレンズシート１３を得た。なお、熱可塑性ポリカーボネート樹脂に屈折率１．４９、粒径２μｍのスチレン粒子を３０重量％添加し、一定の曇り度を与えた。なお、このレンズシート１３の厚さは４００μｍに成形した。
【００６７】
基板層Ａとしての光拡散部材１１の作成方法を説明する。新日鐵化学のＭＳ２００を使用し、透明粒子として市販のシリコーンおよび樹脂フィラーを混合したものを使用した。また、押出し成形時にリブを直接成形した。即ち、押出機の一号冷却ロール或いは二号冷却ロールの表面を加工して冷却ロール表面に凹凸の型を加工した。押出し成形時に、冷却ロール表面の型により板材に凹凸形状を転写して作製した。リブ形状は一方向に延在してなる台形形状でリブ幅が６０μｍ、高さが１００μｍ、ピッチ間隔６００μｍとした。なお、この光拡散部材１１の厚さは１．５ｍｍに成形した。
【００６８】
なお、これとは別に、レンズシート基材１４を基板層Ａと、光拡散部材１１を薄膜層Ｂとしてもよい。
【００６９】
以上のような基板層Ａと薄膜層Ｂとの接合方法について説明する。なお、接合方法としては４種類の方法を用いた。
【００７０】
第１の接合方法として、接着剤を用いる方法の場合、基板層Ａと薄膜層Ｂのそれぞれを６００ｍｍ×１０００ｍｍにカットし、光拡散部材１１にロールコーターで主成分がアクリル系樹脂の接着剤を塗布（塗布量は５ｇ／ｍ２）し、レンズシート基盤１４をラミネートし、８０℃、５０％の乾燥炉に３０分置き接着剤を硬化させて作成した。
【００７１】
第２の接合方法として、粘着剤を用いる方法の場合、基板層Ａと薄膜層Ｂのそれぞれを６００ｍｍ×１０００ｍｍにカットし、基板層Ａに粘着剤を張り、薄膜層をラミネートした。
【００７２】
第３の接合方法として、微粒子を混ぜ込んだ接着剤を用いる方法の場合、市販のＵＶ硬化性接着剤に粒子径１５ｕｍのポリスチレンフィラーを２０％添加し、ロールコーターで板状の部材に厚さ３０ｕｍ塗布した。タックが残っている状態まで一度ＵＶで硬化させた。その後薄膜層Ｂをラミネートし、再度ＵＶを照射し完全に接着剤を硬化させて作成した。
【００７３】
第４の接合方法としてエキシマＵＶを用いる方法の場合、基板層Ａと薄膜層Ｂのそれぞれを６００ｍｍ×１０００ｍｍにカットし、薄膜層Ｂに１７２ｎｍのエキシマＵＶを１０秒間照射し、基板層Ａとラミネートした。その後８０℃のオーブンに１時間置き、取り出して室温に戻した。
【００７４】
なお、これらの接合に際して、接合層１２における接合面積の割合を、接着剤を用いた場合には１（１００％、即ち接合層１２の接合面の全域に塗布する場合）、０．１（１０％）、０．０５（５％）、０．０２（２％）と、これ以外の３つの接合方法の場合には０．１（１０％）、０．０５（５％）、０．０２（２％）とした複数の光学シート３を作成した。
【００７５】
また、比較例として、延伸成形で製造されたＰＥＴを用いて薄膜層Ｂとしてのレンズシート１３を成形し、上述の基板層Ａとしての光拡散部材１１と接着剤又は粘着剤で接合した２種類の光学シートを作成した。
【００７６】
以上のように作製した光学シート３を液晶ＴＶに組み込み、６０℃環境下でバックライトを点灯し、２時間放置したのち、白画面および黒画面を表示して異常が無いか確認した。２時間放置後の光学シートの温度は８０℃に達していた。その後液晶テレビのバックライトを消灯し２５℃環境下に戻し、１０時間後にバックライトを点灯して直ちに白画面および黒画面を表示して異常が無いか確認した。なお、バックライトユニット５としては光源７と光学シート３との距離が１０ｍｍ、光学シート３と液晶表示部４の距離が５ｍｍのものを使用した。
【００７７】
また、光学シート３のみ８０℃の環境下で平らな台に平置きし、２時間後に反り量を測定した。反り量は、図５に示すように、光学シート３の４つの角部における反り量ｈの平均を用いた。表２に、それぞれの接合方法で作成した光学シート３の接合面積と反り量の関係及び液晶テレビの画像の良否を示した。また、表３には、比較例としての光学シートの接合面積と反り量の関係及び液晶テレビの画像の良否を示した。
【００７８】
【表２】
2009086031.tif 000004
【００７９】
【表３】
2009086031.tif 000005
【００８０】
表２から、実施形態に係る光学シート３においては、いずれの接合方法を用いた場合も、接合層１２における接合面積の割合が０．０５以上、即ち５％以上に設定されている場合には、液晶テレビの画像に不具合が生じることなく良好な画像を表示することができ、さらに、反り量を１０ｍｍ以下に抑えることができることがわかった。一方、比較例としての光学シートにおいては、接合面積を大きくとった場合であっても、液晶テレビの画像に不具合が生じ、反り量も大きくなってしまう。以上から、実施形態に係る光学シート３を用いた場合には、反りを有効に抑制することができ、画像表示を良好に行えることが分かった。
【図面の簡単な説明】
【００８１】
【図１】本発明の実施形態によるディスプレイ装置の概略構成を示す模式的な断面図である。
【図２】光拡散部材に形成された凹凸を説明する図である。
【図３】接粘着剤を塗布する位置を説明する図である。
【図４】変形例の光学シートの概略構成を示す模式的な断面図である。
【図５】光学シートの反り形状を示す図である。
【図６】ケース内で光学シートが撓んだ状態を説明する図である。
【符号の説明】
【００８２】
１      ディスプレイ装置
２      光源部
３      光学シート
５      バックライトユニット
７      光源
１２    接合層
１３    レンズシート  
１４    レンズシート基材
１５    レンズアレイ
１６    接合部材
１７    空気層
Ａ      基板層
Ｂ      薄膜層
【図１】
2009086031.tif 000006
【図２】
2009086031.tif 000007
【図３】
2009086031.tif 000008
【図４】
2009086031.tif 000009
【図５】
2009086031.tif 000010
【図６】
2009086031.tif 000011